(57)【要約】【課題】  一定割合以上の機械パルプを使用しながら、製紙工程において良好な地合いを得ることができ、もって印刷工程における着肉性や印刷後不透明性について適性をもたせた、且つ嵩高な紙質をもつ出版用下級印刷用紙を提供すること。【解決手段】  出版用下級印刷用紙の原料パルプの材料として、機械パルプを１０〜９０％、化学パルプ及び／又は古紙パルプを９０〜１０％とし、これに適宜の填料（クレー・タルク・ホワイトカーボンなど）を加えたものを紙料として抄紙する。その際、得られた紙の灰分率が１．０〜１０．０％（好ましくは、２．５〜８．０％）になるように紙料を調製する。  そして、ＪＩＳ  Ｐ８１１９による紙面のベック平滑度を１０〜１００秒とすることが推奨される。【特許請求の範囲】
【請求項１】
パルプ原料を機械パルプ１０〜９０％、化学パルプ及び／又は古紙パルプを９０〜１０％とし、これにクレー・タルク・ホワイトカーボンなどの填料を加えて最終的に得られる紙の灰分率を１．０〜１０．０％としたことを特徴とする出版用下級印刷用紙。
【請求項２】
紙中の灰分率を２．５〜８．０％としたことを特徴とする請求項１記載の出版用下級印刷用紙。
【請求項３】
ＪＩＳ  Ｐ８１１９による紙面のベック平滑度を１０〜１００秒としたことを特徴とする請求項１または２記載の出版用下級印刷用紙。
【発明の詳細な説明】
【技術分野】
【０００１】
本願発明は、嵩高で且つ印刷適性の良好な出版用途の下級印刷用紙に関するものである。
【背景技術】
【０００２】
出版用途の下級印刷用紙は長網抄紙機で生産されることが多いが、長網抄紙機は、最新の抄紙機に比べ脱水設備が単純であるため、良好な地合いが得られなかった。濾水性の観点からすれば、原料パルプのうち、いわゆる機械パルプの部数を減らせば良好な地合いが得られるが、最近は軽量かつ嵩高な用紙を求められる傾向があり、低密度（嵩高）な紙質を得られる機械パルプを使用しないのは品質確立の上で非常に厳しいと考えられる。
【０００３】
なお、機械パルプを多用した印刷用中級紙に関する公知文献としては、たとえば特開平５−９３３９２がある。
【０００４】
【特許文献１】特開平５−９３３９２
【発明の開示】
【発明が解決しようとする課題】
【０００５】
本願発明は、一定割合以上の機械パルプを使用しながら、製紙工程において良好な地合いを得ることができ、もって印刷工程における着肉性や印刷後不透明性について適性をもたせた、且つ嵩高な紙質をもつ出版用下級印刷用紙を提供することを目的としてなされたものである。
【課題を解決するための手段】
【０００６】
上記の課題を解決するために、本願発明は、以下のような手段を組合わせて構成されている。
【０００７】
先ず、原料パルプの材料として、機械パルプを１０〜９０％、化学パルプ及び／又は古紙パルプを９０〜１０％とし、これに適宜の填料（クレー・タルク・ホワイトカーボンなど）を加えたものを紙料として抄紙する。その際、得られた紙の灰分率が１．０〜１０．０％（好ましくは、２．５〜８．０％）になるように紙料を調製する。
【０００８】
紙の灰分率を上記のように、１．０〜１０．０％の範囲に設定するのは、次のような理由による。
【０００９】
すなわち、紙の灰分率が１．０％未満の場合は、印刷時における紙の不透明度が十分に得られず（いわゆる、プリントスルーが生じる）、また、１０．０％を超える場合は、紙粉が多量に発生してブランケット部に汚れが生じる等の理由のためである。
【００１０】
また、紙の灰分率を上記の範囲に調整するためには、たとえば、填料、歩留向上剤、凝集剤等の添加量を変える等のような方法がある。
【００１１】
本願発明を実施するにあたっては、ＪＩＳ  Ｐ８１１９による紙面のベック平滑度を１０〜１００秒とすることが推奨される。すなわち、ベック平滑度が１０秒未満の場合、オフセット印刷では、インキ盛量を増やすなどの調整が必要となり、また活版印刷では印刷カスレが生じ、最終製品の価値が低下し、これに対して１００秒超にすると、紙厚不足のため大幅な加斤が必要となって最終製品の重量が大幅に増加することとなり、好結果が得られない。
【００１２】
製紙工程における地合の形成は、通常ワイヤーパートで行われる。本願発明を実施するに際しては、ワイヤーパートはツインワイヤーで構成されていることが望ましいが、一般的な長網タイプでもよい。本願発明において、良好な地合いが得られる理由は必ずしも明確ではないが、ワイヤーパート上の流れ方向に対する脱水量（脱水曲線）が変化して紙層を形成する段階において、斑の少ない良好な地合いが形成されるものと考えられる。
【００１３】
本願発明においては、本願発明の効果を損なわない範囲で他の市販されている紙質を向上させる薬品（嵩高向上剤、紙力向上剤、填料処理剤等）を任意に添加することができる。
【００１４】
また、本願発明を実施するに際しては、印刷適性を向上させるために、カレンダー設備（ソフト・ハードとも）により、紙の表面に平滑さをもたせることが望ましい。
【発明の効果】
【００１５】
上記のように、製紙工程における地合の形成は、ワイヤーパートで行われるが、本願発明によれば、機械パルプ１０〜９０％、化学パルプ及び／又は古紙パルプを９０〜１０％からなるパルプ原料に填料（クレー・タルク・ホワイトカーボンなど）を加え最終的に得られる紙の灰分率を１．０〜１０．０％、望ましくは２．５〜８．０％になるよう調整することで、良好な地合が得られ、嵩高でかつ印刷工程における着肉性や印刷後不透明性について適性を持たせた出版用下級印刷用紙を提供することができる効果がある。
【発明を実施するための最良の形態】
【００１６】
以下、本願発明のいくつかの実施例と、本願発明の技術的優位性を示すためのいくつかの比較例を表１に示す。
【００１７】
【表１】
2005206950.tif 000002
【００１８】
＜測定方法及び評価方法＞
灰分率：ＪＩＳ Ｐ８１２８「紙及び板紙の灰分試験方法」に準じ、５７５±２５℃で灰分率を測定。
【００１９】
ベック平滑度：ＪＩＳ Ｄ８１１９「紙及び板紙−ベック平滑度試験機による平滑度試験方法」に準じ平滑度を測定。
【００２０】
密度：ＪＩＳ Ｐ８１１８「紙及び板紙−厚さ及び密度の試験方法」に準じ密度を測定し、密度が
０．６０未満のもの            ・・・◎
０．６０以上０．６５未満のもの・・・○
０．６５以上０．７０未満のもの・・・△
０．７０以上のもの            ・・・×
として判断した。
【００２１】
地合：市販される青年向け週刊漫画雑誌に使用されている艶更紙４９ｇ／ｍ2を見本とし、同紙より原料が分散されて
地合の著しく良いもの          ・・・◎
地合が同等もしくは若干良いもの・・・○
地合が若干劣るもの            ・・・△
地合が著しく劣るもの          ・・・×
として判断した。
【００２２】
インキ着肉性：Ｊａｐａｎ  ＴＡＰＰＩ「紙パルプ試験方法Ｎｏ．４５＝２０００新聞用紙−印刷後不透明度試験方法」に準じ、新聞オフセット輪転インキを使用し、印刷した試験片と、同様の方法で市販される青年向け週刊漫画雑誌に印刷した見本を比較し、青年向け週刊漫画雑誌より目視で白抜け（インキ非着肉部）の
面積が著しく少ない（殆ど白抜けがない）場合    ・・・◎
面積が同等以下の場合                          ・・・○
面積が大きく印刷物がかすれて商品価値が無い場合・・・×
として判断した。
【００２３】
印刷不透明度：Ｊａｐａｎ  ＴＡＰＰＩ「紙パルプ試験方法Ｎｏ．４５＝２０００新聞用紙−印刷後不透明度試験方法」に準じ、新聞オフセット輪転インキを使用し、測定した。印刷面反射率１０％の値が８３未満の場合を×とし、それ以上の場合を〇とした。
【００２４】
表１中の実施例１〜５に示すように、出版用下級印刷用紙のパルプ原料のためのパルプ配合比率、紙の灰分率、ベック平滑度及び坪量等が本願発明の範囲内にあるものは、紙の地合、密度、インキ着肉性及び印刷不透明度等の諸物性の全てにおいて良好な結果（〇又は◎）を示し、これに対して、表１中の比較例１〜５のように、出版用下級印刷用紙のパルプ原料のためのパルプ配合比、紙の灰分率、ベック平滑度あるいは坪量等の諸要目のいずれかの１または２以上において、本願発明の範囲から外れているものは、紙の地合、インキ着肉性、印刷不透明度等の諸物性の１または２以上において良好な結果を得ることができなかった。
【００２５】
これにより、本願発明の出版用下級印刷用紙が、上記良好な諸物性をそなえていることが理解できる。